(57)【要約】  本発明は１種類以上の重合性モノマー類を含む組成物に関し、環状エーテルから選ばれた少なくとも１種類のマスキング剤および天然のジャコウおよびその誘導体、合成ジャコウ、およびそれらの混合物から選ばれた少なくとも１種類の香料を含む。【特許請求の範囲】
【請求項１】
１種類以上の重合性モノマーを含む組成物で、環状エーテル類から選ばれた少なくとも１種類のマスキング剤ならびに、天然ジャコウ類とその誘導体、合成ジャコウ類、およびこれらの混合物から選ばれた少なくとも１種類の香料を含むことを特徴とする１種類以上の重合性モノマーを含む組成物。
【請求項２】
少なくとも１つのイオウ原子を含むモノマーから選ばれたモノマーを少なくとも１種類含むことを特徴とする、請求項１に記載の組成物。
【請求項３】
少なくとも１つのイオウ原子を含むモノマーが、ポリチオ（メタ）アクリレート類、ポリチオウレタン類、ポリチオウレタン−尿素類およびポリエピスルフィド類の、前駆体モノマーから選ばれることを特徴とする、請求項２に記載の組成物。
【請求項４】
組成物が少なくとも１種類のポリチオールモノマーおよび少なくとも１種類のポリイソシアネートモノマーを含むことを特徴とする、請求項３に記載の組成物。
【請求項５】
ポリチオールが次の化学式：
【化１】
2008503635.tif 000060
を持ち、ポリイソシアネートが化学式C6H4(CH2NCO)2の化合物であることを特徴とする、請求項４に記載の組成物。
【請求項６】
モノマーがポリアリル化合物、ポリ（メタ）アクリレート類、スチレン／（メタ）アクリレート共重合体、ブタジエン／（メタ）アクリレート共重合体、ポリウレタン類、ポリエポキシド類およびポリカーボネート類の、前駆体モノマーから選ばれることを特徴とする、請求項１に記載の組成物。
【請求項７】
マスキング剤が多環式エーテル類、好ましくは２環式エーテル類から選ばれることを特徴とする、請求項１〜７のいずれかに記載の組成物。
【請求項８】
マスキング剤が１，８−シネオールおよび１，４−シネオールから選ばれることを特徴とする、請求項７に記載の組成物。
【請求項９】
合成ジャコウが単環式、多環式または大員環ジャコウ類であることを特徴とする、請求項１〜８のいずれかに記載の組成物。
【請求項１０】
多環式ジャコウが次の化学式の化合物から選ばれることを特徴とする、請求項１〜９のいずれかに記載の組成物：
【化２】
2008503635.tif 000061
【請求項１１】
大員環ジャコウが次の化学式の化合物から選ばれることを特徴とする、請求項１〜８のいずれかに記載の組成物：
【化３】
2008503635.tif 000062
2008503635.tif 000063
2008503635.tif 000064
2008503635.tif 000065
2008503635.tif 000066
2008503635.tif 000067
2008503635.tif 000068
2008503635.tif 000069
2008503635.tif 000070
2008503635.tif 000071
2008503635.tif 000072
2008503635.tif 000073
2008503635.tif 000074
【請求項１２】
重合性モノマー類を重量で１００部とした場合にマスキング剤が重量で０．１から３、好ましくは０．５から１．５、または、より好ましくは０．８から１部に相当することを特徴とする、請求項１〜１１のいずれかに記載の組成物。
【請求項１３】
重合性モノマー類を重量で１００部とした場合に香料が重量で０．０２から３、好ましくは０．１から３、より好ましくは０．２から１．５、または、最も好ましくは０．３から１部に相当することを特徴とする、請求項１〜１２のいずれかに記載の組成物。
【請求項１４】
組成物がさらに少なくとも１種類のアルデヒド誘導体を含むことを特徴とする、請求項１〜１３のいずれかに記載の組成物。
【請求項１５】
アルデヒド誘導体が不飽和C4 〜 C14アルデヒド誘導体から選ばれることを特徴とする、請求項１４に記載の組成物。
【請求項１６】
アルデヒド誘導体がｃｉｓ−４−デセナールおよびｃｉｓ−４−ヘプテナールから選ばれることを特徴とする、請求項１５に記載の組成物。
【請求項１７】
重合性モノマー類を重量で１００部とした場合にアルデヒド誘導体が重量で０．００５から１、好ましくは０．０２から０．５、または、より好ましくは０．０２から０．１部に相当することを特徴とする、請求項１４〜１６のいずれかに記載の組成物。
【請求項１８】
組成物が追加化合物Ｐを含み、当該追加化合物Ｐが香料または香料類の混合物であるが先の請求項で規定した香料類とは異なり、テルペン類、脂肪族または芳香族エステル、非芳香族２環式化合物で少なくとも１つの環内２重結合を含むもの、またはこれらの混合物から選ばれることを特徴とする、請求項１〜１７のいずれかに記載の組成物。
【請求項１９】
追加化合物Ｐが重量で６０から９０％のテルペン、重量で２から１５％の脂肪族または芳香族のエステルおよび重量で２から１０％の非芳香族２環式化合物で少なくとも１つの環内２重結合を含むものから構成されることを特徴とする、請求項１８に記載の組成物。
【請求項２０】
テルペンがリモネン類、好ましくはリモネンＲ（＋）であることを特徴とする、請求項１９に記載の組成物。
【請求項２１】
脂肪族または芳香族エステルがエチルメチルフェニルグリシデート、エチルヘキサノエートおよびこれらの混合物から選ばれることを特徴とする、請求項１８〜２０のいずれかに記載の組成物。
【請求項２２】
少なくとも１つの環内二重結合を含む非芳香族２環式化合物がカリオフィレンであることを特徴とする、請求項１８から２１のいずれかに記載の組成物。
【請求項２３】
重合性モノマー類を重量で１００部とした場合に追加化合物Ｐが重量で０．０５から１、より好ましくは０．１から０．５部に相当することを特徴とする、請求項１８〜２２のいずれかに記載の組成物。
【請求項２４】
重合性モノマー類を重量で１００部とした場合にマスキング剤および香料を合わせて重量で少なくとも１．５部に相当することを特徴とする、請求項１２または１３に記載の組成物。
【請求項２５】
重合性モノマー類を重量で１００部とした場合にマスキング剤および香料を合わせて重量で少なくとも１．１部に相当することを特徴とする、請求項１４から１７のいずれかに記載の組成物。
【請求項２６】
請求項１〜２５のいずれかに記載した化合物を重合することにより得られる光学レンズ。
【請求項２７】
レンズが眼科レンズであることを特徴とする、請求項２６に記載した光学レンズ。
【請求項２８】
レンズがめがねレンズであることを特徴とする、請求項２７に記載した光学レンズ。
【請求項２９】
ポリチオウレタンをベースとした基材を作成する方法で、
少なくとも１種類のポリチオールモノマー、少なくとも１種類のマスキング剤で環状エーテル類から選ばれたもの、および少なくとも１種類の香料で多環式または大員環ジャコウ類から選ばれたものから構成される第１混合物を作り、
前記第１混合物と少なくとも１種類のイソシアネートモノマーを好ましくは冷間混合して主混合物を形成し、
前記主混合物を重合する
工程を有する、ポリチオウレタンをベースとした基材を製造する方法。
【発明の詳細な説明】
【技術分野】
【０００１】
本発明は新規の重合性組成物、当該組成物を重合することにより得られる光学レンズ、さらにポリチオウレタンをベースとした基材に関する。
光学レンズ、とりわけ眼科レンズは鋳型および／または面仕上げ／研磨工程を連続しておこない前記レンズの凸および凹の両光学面の幾何形状を決定する結果として生じ、これに適切な表面処理が続く。
眼科レンズの最終仕上げ工程はトリミング作業で、レンズの端部または周縁を機械加工することから構成されこのレンズがこれが納まるめがねフレームの寸法に一致するようにする。
トリミング作業は通常研削またはフライス加工により行う。
【背景技術】
【０００２】
このような面仕上げおよびトリミング工程は不快な臭気を発する場合がしばしばある。このことはとりわけレンズが形成される基材が硫黄化合物、例えばポリチオ（メタ）アクリレート類、ポリチオウレタン類またはポリエピスルフィド類を含む場合にそうである。
日本国特許明細書第０４２９４３０１号には環状エーテル、例えば１，８−シネオールを香料として含むチオメタクリル酸樹脂が記載されている。
日本国特許明細書第５２７３４０１号にはユーカリ油を含むモノマー混合物を重合してできるポリチオウレタン光学レンズが記載されている。
日本国特許明細書第６０４９３６６号には樹脂の熱処理または切断工程で発生する不快な臭気を低減するためにユーカリ油を含むイオウ樹脂が記載されている。
【発明の開示】
【発明が解決しようとする課題】
【０００３】
本発明の狙いは重合性組成物から得られたレンズを面仕上げおよび／またはトリミングする際に発する不快な臭気が臭うことをより効果的に抑圧することを可能とする重合性組成物を提供することにある。
【課題を解決するための手段】
【０００４】
当該出願者は重合性組成物内の環状エーテル類から選ばれたマスキング剤および多環式または大員環のジャコウ類から選ばれた香料を用いることによってレンズを面仕上げおよび／またはトリミングする際に発する不快な臭気を改善された方法で抑制し、またはこの様な工程中に好ましい香りを放出できることを見いだした。
【０００５】
かくて本発明は、少なくとも１種類の重合性モノマーを含む組成物で、当該組成物がさらに環状エーテル類から選ばれた少なくとも１種類のマスキング剤および少なくとも１種類の天然ジャコウ類およびその抽出物、合成ジャコウ類、およびこれらの混合物から選ばれた香料を含む組成物を目的とする。
ここに用いられる合成ジャコウ類は単環式、多環式または大員環ジャコウ類であることが好ましい。
ここでいう天然ジャコウとは、ジャコウ産出マメジカMoschus Moschiferusの腹腔嚢から抽出された分泌物による化合物を意味する。
好ましい単環式ジャコウ類はC5またはC6環を含むジャコウ類で、少なくとも１つのケトンまたはエステル基を含むことが好ましい。
【０００６】
好ましい多環式ジャコウ類は、少なくとも２つのC5またはC6炭化水素環を含むジャコウ類であり、随意的に１つ以上の酸素原子が割り込んでいる。
好ましい大員環のジャコウ類は、C7〜C18炭化水素環を含むジャコウ類であり、C12またはC18が好ましく、C15,、C16またはC17がさらに好ましく、随意的に１つ以上の酸素原子が割り込んでいる。
この様な種々のジャコウ分子はこの様な分子をジャコウと分類する数々の発売元、例えばＩＦＦ（Ｉｎｔｅｒｎａｔｉｏｎａｌ Ｆｌａｖｏｒｓ ａｎｄ Ｆｒａｇｒａｎｃｅｓ−フランスのボアコロンブ）、Ｉｎｔｅｒｃｈｉｍ、Ｓｉｇｍａ Ａｌｄｒｉｃｈ Ｃｈｉｍｉｅ（Ｓａｉｎｔ Ｑｕｅｎｔｉｎ Ｆａｌｌａｖｉｅｒ）、Ａｒｏｍａ ａｎｄ Ｆｉｎｅ Ｃｈｅｍｉｃａｌｓ（Ｇｉｖａｕｄａｎ）から入手可能である。
【０００７】
本発明による重合性組成物は組成物が１つ以上のイオウモノマー類を含んでいる場合にとりわけ効果的である。
かくて本発明の第１の実施形態によれば、組成物は少なくとも１つのイオウ原子を含むモノマー類の中から選ばれた１つ以上のモノマーを含む。
少なくとも１つのイオウ原子を含むモノマー類はポリチオ（メタ）アクリレート類、ポリチオウレタン類、ポリチオウレタン−尿素類およびポリエピスルフィド類の前駆体モノマー類から選ばれることが好ましい。
【０００８】
本発明による組成物内に用いるポリチオ（メタ）アクリレート前駆体モノマー類は次の化学式の基を少なくとも１つ、好ましくは２つ含む：
【０００９】
【化１】
2008503635.tif 000002
ここにR1＝HまたはCH3 
これらは次のような化学式で表すことができる：
【００１０】
【化２】
2008503635.tif 000003
ここに：
R2は脂肪族の直鎖状または枝分かれした一価または多価の炭化水素の部分、もしくは芳香族系または復素環式の一価または多価の基で、チオ（メタ）アクリレート基のイオウ原子にコア部を通してまたは直鎖状アルキル鎖を通して直接結合するものを表し、R2部分はその鎖の中に-O-、-S-、-CO-から選ばれた１つ以上の基を持つ場合が多い；
R1は水素または -CH3を表し；そして
n1は１から６の整数で、１から３が好ましい。
【００１１】
１価のR2部分として挙げられるものは直鎖状または枝分かれしたC1〜C5アルキル部分および次の化学式の部分である：
【００１２】
【化３】
2008503635.tif 000004
ここに：
R3および R4 は相互に独立し、Hもしくは直鎖状または枝分かれした C1〜 C5アルキル部分で、
R5は直鎖状または枝分かれしたC1〜 C5のアルキル部分、C7〜 C10のアラルキル部分またはC6〜 C12アリール部分で、随意的にとりわけアルキルおよび／またはハロゲン基で置換される；そして
n2は１から４の整数である。
【００１３】
１価のR2部分の内で好ましいものとしては次のものが挙げられる：
【００１４】
【化４】
2008503635.tif 000005
【００１５】
化学式（Ｉ）のモノマーにおいて  n1 ＝ 1 で上に規定した様なものはなかんずく米国特許第Ａ−４６０６８６４号、日本国特許第６３３１７６６号およびヨーロッパ特許出願公開第Ａ−０３８４７２５号に記載してある。
【００１６】
化学式（Ｉ）のモノマーの範囲に属する２価のR2部分の中で挙げられるのは直鎖状または枝分かれしたC2〜 C10のアルキレン部分でその鎖の中に１つ以上の-O-、-S-、-CO-  基を含むように適合したもの；アルキリデン部分で化学式が：
【００１７】
【化５】
2008503635.tif 000006
で、ここにR6およびR7はC1〜 C5アルキル部分であるもの；化学式の部分が：
【００１８】
【化６】
2008503635.tif 000007
【００１９】
で、ここにR8およびR9は直鎖状または枝分かれしたC1〜 C5のアルキレン基でその鎖の中に１つ以上の-O-、-S-または-CO-基を含み易く、X" は C1〜C5アルキル部分およびハロゲン類から選ばれ、n3は０から４の整数であるもの；および化学式の部分が：
【００２０】
【化７】
2008503635.tif 000008
【００２１】
で、ここにR10およびR11は直鎖状または枝分かれしたC1〜C5アルキル部分で、随意的にその鎖の中に１つ以上の-O-、-S-または-CO-基を含み、tおよびsは０または１のものである。
【００２２】
好ましい２価の R2部分の中で挙げることができるのは：
-(CH2)q’-  、ここにq’は１から８の整数であるもの；
-(CH2CH2X)u-CH2CH2- でここにXは-O-または-S-、およびuは１から４の整数であるもの；
-(CH2)u’-[S(CH2)v’]z’-(CH2)w’- 、ここに z’は０か１、およびu’ 、v’、w’ は２から６の整数であるもの：
【００２３】
【化８】
2008503635.tif 000009
でここに u’’および  v’’は１から４の整数であるもの、
【００２４】
【化９】
2008503635.tif 000010
【００２５】
２価のR2部分でとりわけ好ましいものは：
【００２６】
【化１０】
2008503635.tif 000011
【００２７】
化学式（Ｉ）による２価のモノマーは他のものと共に、ヨーロッパ特許出願公開第Ａ−２７３６６１号、ヨーロッパ特許出願公開第Ａ−２７３７１０号、ヨーロッパ特許出願公開第Ａ−３８４７２５号に記載されている。
化学式（Ｉ）によるR2の３価のモノマー部分の中で挙げられるものは、C3〜C10のアルキルトリル部分でその鎖の中に１つ以上の-O-、-S-または-CO-基を含み易いもの、３価のアルキルアリール部分でそのアルキル鎖は１つ以上の-O-、-S-または-CO-基を含むことができるもの、および３価のアリール基である。
【００２８】
３価またはより高次の R2の部分の中で挙げることができるものは次のものである：
【００２９】
【化１１】
2008503635.tif 000012
【００３０】
化学式（Ｉ）のモノマーの中で本発明において推奨できるものとして挙げられるものは：
【００３１】
【化１２】
2008503635.tif 000013
【００３２】
【化１３】
2008503635.tif 000014
【００３３】
【化１４】
2008503635.tif 000015
【００３４】
【化１５】
2008503635.tif 000016
【００３５】
【化１６】
2008503635.tif 000017
ビス［（メタ）アクリロイルチオフェニル］スルフィド、
であり、ここにR12はHまたはCH3である。
【００３６】
本発明による組成物に用いるチオ（メタ）アクリル酸系モノマーの別の部類は次の化学式を持つ：
【００３７】
【化１７】
2008503635.tif 000018
【００３８】
ここにR13はHまたはCH3を表し、Yは随意的に枝分かれしたC2〜C12のアルキレン基、C3〜C12のシクロアルキレン基、C6〜C14アリーレンまたはC7〜C26のアルカリーレン基を表し、Y基の炭素鎖には１つ以上のエーテルまたはチオエーテル基が割り込みやすく、そしてｎは１から６の整数である。
【００３９】
この様なモノマー類は米国特許第５３８４３７９号に開示されている。
推奨するポリチオメタクリレートモノマーはビス（２−メタクリロイルチオエチル）スルフィド（BMTES）である。
本発明による組成物に有用なポリチオ（メタ）アクリレート前駆体モノマー類は、より詳細に米国特許第５７４１８３１号に記載されている。
【００４０】
本発明による最初の実施形態によると、重合性組成物は随意的にイオウをベースとしたポリ（チオ）ウレタン類、ポリオール類および／またはポリチオール類およびポリイソ（チオ）シアネート類の前駆体モノマーを含むことが好ましい。
とりわけ、本発明による組成物は少なくとも１種類のポリチオールモノマーおよび少なくとも１種類のポリイソシアネートモノマーを含むことが好ましい。
当該発明による組成物に用いるポリチオールモノマー類は当技術分野では周知のもので化学式  R’(SH)n’ で表され、ここにn’  は２以上の整数で好ましくは２から５、および  R’ は脂肪族、芳香族または複素環式の部分である。
ポリチオール類はなかんずくヨーロッパ特許第３９４４９５号に記載されている。
【００４１】
本発明による組成物に用いるポリチオール類で有用なものとして含まれるのは、９，１０−アントラセンジメタンチオール、１，１１−ウンデカンジチオール、４−エチル−ベンゼン−１，３−ジチオール、１，２−エタンジチオール、１，８−オクタンジチオール、１，１８−オクタデカンジチオール、２，５−ジクロロベンゼン−１，３−ジチオール、１，３−（４−クロロフェニル）プロパン−２，２−ジチオール、１，１−シクロヘキサンジチオール、１，２−シクロヘキサンジチオール、１，４−シクロヘキサンジチオール、１，１−シクロヘプタンジチオール、１，１−シクロペンタンジチオール、４，８−ジチオウンデカン−１，１１−ジチオール、ジチオペンタエリスリトール、ジチオスレイトール、１，３−ジフェニルプロパン−２，２−ジチオール、１，３−ジヒドロキキシ−２−プロピル−２’，３’−ジメルカプトプロピルエーテル、２，３−ジヒドロキキシプロピル−２’，３’−ヂメルカプトプロピルエーテル、２，６−ジメチルオクタン−２，６−ジチオール、２，６−ジメチルオクタン−３，７−ジチオール、２，４−ジメチルベンゼン−１，３−ジチオール、４，５−ジメチルベンゼン−１，３−ジチオール、３，３−ジメチルブタン−２，２−ジチオール、２，２−ジメチルプロパン−１，３−ジチオール、１，３−ジ（４−メトキシフェニル）プロパン−２，２−ジチオール、３，４−ジメトキシブタン−１，２−ジチオール、１０，１１−ジメルカプト−ウンデカン酸、６，８−ジメルカプト−オクタン酸、２，５−ジメルカプト−１，３，４−チアジアゾール、２，２’−ジメルカプト−ビフェニル、４，４’−ジメルカプトビフェニル、４，４’−ジメルカプトビベンジル、３，４−ジメルカプトブタノール、３，４−ジメルカプトブチルアセテート、２，３−ジメルカプト−１−プロパノール、１，２−ジメルカプト−１、３−ブタンジオール、２，３−ジメルカプトプロピオン酸、１，２−ジメルカプトプロピル−メチルエーテル、２，３−ジメルカプトプロピル−２’３’−ジメトキシプロピエーテル、３，４−チオフェネジチオール、１，１０−デカンジチオール、１，１２−ドセカンジチオール、３，５，５−トリメチルヘキサン−１，１−ジチオール、２，５−トルエンジチオール、３，４−トルエンジチオール、１，４−ナフタレンジチオール、１，５−ナフタレンジチオール、２，６−ナフタレンジチオール、１，９−ノナンジチオール、ノルボルネン−２，３−ジチオール、ビス（２−メルカプトイソプロピル）エーテル、ビス（１１−メルカプトウンデシル）スルフィド、ビス（２−メルカプトエチル）エーテル、ビス（２−メルカプトエチル）スルフィド、ビス（１８−メルカプトオクタデシル）スルフィド、ビス（８−メルカプトオクチル）スルフィド、ビス（１２−メルカプト−デシル）スルフィド、ビス（９−メルカプトノニル）スルフィド、ビス（４−メルカプトブチルスルフィド、ビス（３−メルカプトプロピル）エーテル、ビス（３−メルカプトプロピル）スルフィド、ビス（６−メルカプトヘキシル）スルフィド、ビス（７−メルカプトヘプチル）スルフィド、ビス（５−メルカプトペンチル）スルフィド、２，２’−ビス（メルカプトメチル）酢酸、１，１−ビス（メルカプトメチル）シクロヘキサン、ビス（メルカプトメチル）ジュレン、フェニルメタン−１，１−ジチオール、１，２−ブタンジチオール、１，４−ブタンジチオール、２，３−ブタンジチオール、２，２−ブタンジチオール、１，２−プロパンジチオール、１，３−プロパンジチオール、２，２−プロパンジチオール、１，２−ヘキサンジチオール、１，６−ヘキサンジチオール、２，５−ヘキサンジチオール、１，７−ヘプタンジチオール、２，６−ヘプタンジチオール、１，５−ペンタンジチオール、２，４−ペンタンジチオール、３，３−ペンタンジチオール、７，８−ヘプタデカンジチオール、１，２−ベンゼンジチオール、１，３−ベンゼンジチオール、１，４−ベンゼンジチオール、２−メチルシクロヘキサン−１，１−ジチオール、２−メチルブタン−２，３−ジチオール、エチレングリコールジチオグリコレート、エチレングリコールビス（３−メルカプトプロピオネート）である。トリチオール類として挙げられるものには、１，２，３−プロパントリチオール、１，２，４−ブタントリチオール、トリメチロールプロパントリチオールグリコレート、トリメチロプロパントリス（３−メルカプトプロピオネート）、ペンタエリスリトールトリチオグリコレート、ペンタエリスリトールトリス（３−メルカプトプロピオネート）、１，３，５−ベンゼントリチオール、および２，４，６−メシチレントリチオール）がある。
【００４２】
本発明による組成物に有用なポリチオールにはネオペンタンテトラチオール、２，２’−ビス（メルカプトメチル）−１，３−プロパンジチオール、ペンタエリスリトールテトラキス（３−メルカプトプロピオネート）、１，３，５−ベンゼントリチオール、２，４，６−トルエントリチオール、２，４，６−メチレントリチオール、および次の化学式に対応したポリチオール類も含まれる：
【００４３】
【化１８】
2008503635.tif 000019
【００４４】
【化１９】
2008503635.tif 000020
【００４５】
本発明による組成物に有用なポリイソシアネート化合物のすべては通常ポリウレタン類を作り上げるのに用いられるポリイソシアネート類である。
【００４６】
脂肪族化合物として具体的に含まれるものは、エチレンジイソシアネート、トリメチレンジイソシアネート、テトラメチレンジイソシアネート、ヘキサメチレンジイソシアネート、オクタメチレンジイソシアネート、ノナメチレンジイソシアネート、２，２’−ジメチルペンタンジイソシアネート、２，２，４−トリメチルヘキサンジイソシアネート、デカメチレンジイソシアネート、ブテンジイソシアネート、１，３−ブタジエン１，４−ジイソシアネート、２，４，４−トリメチルヘキサメチレンジイソシアネート、１，６，１１−ウンデカントリイソシアネート、１，３，６−ヘキサメチレントリイソシアネート、１，８−ジイソシアナト−４−イソシアナトメチルオタン、２，５，７−トリメチル−１，８−ジイソシアナト−５−イソシアナトメチルオクタン、ビス（イソシアナトエチル）カーボネート、ビス（イソシアナトエチル）エーテル、１，４−ブチレングリコールジプロピルエーテル−ω，ω’−ジイソシアネート、リシンジイソシアナトメチルエステル、リシントリイソシアネート、２−イソシアナトエチル−２，６−ジイソシアナトヘキサノエート、２−イソシアナトプロピル−２，６−ジイソシアナトヘキサノエート、キシリレンジイソシアネート、ビス（イソシアナトエチル）ベンゼン、ビス（イソシアナトプロピル）ベンゼン、ａ，ａ，ａ’，ａ’−テトラメチルキシリレンジイソシアネート、ビス−（イソシアナトブチル）ベンゼン、ビス（イソシアナトメチル）ナフタレン、ビス（イソシアナトメチル）−ジフェニルエーテル、ビス（イソシアナトエチル）フタレート、メシチルイレン  トリイソシアネートおよび２，６−ジ（イソシアナトメチル）フラン；脂環式ポリイソシアネート類では、イソフォロンジイソシアネート、ビス（イソシアナトメチル）シクロヘキサン、ジシクロヘキシルメタンジイソシアネート、シクロヘキサンジイソシアネート、メチルシクロヘキサンジイソシアネート、ジシクロヘキシル−ジメチルメタンジイソシアネート、２，２’−ジメチルジシクロヘキシルメタンジイソシアネート、ビス（４−イソシアナト−ｎ−ブチリデン）−ペンタエリスリトール、ダイマー酸ジイソシアネート、２−イソシアナトメチル−３−（３−イソシアナトプロピル）−５−イソシアナトメチル−ビシクロ−（２，２，１）−ヘプタン、２−イソシアナトメチル−２−（３−イソシアナトプロピル）−６−イソシアナトメチル−ビシクロ−（２，２，１）−ヘプタン、２−イソシアナトメチル−２−（３−イソシアナトプロピル）−５−イソシアナトメチル−ビシクロ−（２，２，１）−ヘプタン、２−イソシアナトメチル−３−（３−イソシアナトプロピル）−６−イソシアナトメチル−ビシクロ−（２，２，１）−ヘプタン、２−イソシアナトメチル−３−（３−イソシアナトプロピル）−５−（２−イソシアナトメチル）−ビシクロ−（２，２，１）−ヘプタン、２−イソシアナトメチル−３−（３−イソシアナトプロピル）−６−（２−イソシアナトメチル）−ビシクロ−（２，２，１）−ヘプタン、２−イソシアナトメチル−２−（３−イソシアナトプロピル）−５−（２−イソシアナトエチル）−ビシクロ−（２，２，１）−ヘプタンおよび２−イソシアナトメチル−２−（３−イソシアナトプロピル）−６−（２−イソシアナトエチル）−ビシクロ−（２，２，１）−ヘプタン等；および
【００４７】
芳香族化合物では、フェニレンジイソシアネート、トリレンジイソシアネート、エチルフェニレンジイソシアネート、イソプロピルフェニレンジイソシアネート、ジメチルフェニレンジイソシアネート、ジエチルフェニレンジイソシアネート、ジイソプロピルフェニレンジイソシアネート、トリメチルベンゼントリイソシアネート、ベンゼントリイソシアネート、ナフタレンジイソシアネート、メチルナフタレンジイソシアネート、ビフェニルジイソシアネート、トリジンジイソシアネート、４，４’−ジフェニルメタンジイソシアネート、３，３’−ジメトキシビフェニル− ４，４’−ジイソシアネート、トリフェニルメタントリイソシアネート、高分子ＭＤＩ、ナフタレントリイソシアネート、ジフェニルメタン−２，４，４’−トリイソシアネート、３−メチルジフェニルメタン−４，６，４’−トリイソシアネート、４−メチルジフェニルメタン−３，５，２’，４’，６’−ペンタイソシアネート、フェニルイソシアナトメチルイソシアネート、フェニルイソシアナトエチルイソシアネート、テトラヒドロナフチレンジイソシアネート、ヘキサヒドロベネンジイソシアネート、ヘキサヒドロジフェニルメタン−４，４’−ジイソシアネート、ジフェニルエーテルジイソシアネート、エチレングリコールジフェニルエーテルジイソシアネート、１，３−プロピレングリコールジフェニルエーテルジイソシアネート、ベンゾフェノンジイソシアネート、ジエチレングリコールジフェニルエーテルジイソシアネート、ジベンゾフランジイソシアネート、カルバゾールジイソシアネート、エチルカルバゾールジイソシアネートおよびジクロロカルバゾールジイソシアネート等；硫化物を含有する脂肪族ポリイソシアネート類では、チオジエチルジイソシアネート、チオジプロピルジイソシアネート、チオジヘキシルジイソシアネート、ジメチルスルホンジイソシアネート、ジチオジメチルジイソシアネート、ジチオジエチルジイソシアネート、およびジチオジプロピルジイソシアネート等；
【００４８】
イオウ芳香族ポリイソシアネート類では、ジフェニルスルフィド−２，７’−ジイソシアネート、ジフェニルスルフィド−４，４’−ジイソシアネート、３，３’−ジメトキシ−４，４，−ジイソシアナト−ジベンジルチオエーテル、ビス（４−イソシアナトメチルフェニル）スルフィド、および４，４−メトキシフェニルチオエチレングリコール−３，３’−ジイソシアネート、ジフェニルジスルフィド−４，４’−ジイソシアネート、２，２−ジメチルジフェニルジスルフィド−５，５’−ジイソシアネート、３，３’−ジメチルジフェニルスルフィド−６，６’ ジイソシアネート、４，４’−ジメチルフェニルジスルフィド−５，５’−ジイソシアネート、３，３’−ジメトキシジフェニルジスルフィド−４，４’−ジイソシアネート、および４，４’−ジメトキシ−ジフェニルジスルフィド−３，３’−ジイソシアネート等；
【００４９】
ジフェニルスルホン−４，４’−ジイソシアネート、ジフェニルスルホン−３，３’−ジイソシアネート、ベンジジンスルホン−４，４’−ジイソシアネート、ジフェニルメタンスルホン−４，４’−ジイソシアネート、４−メチルジフェニルスルホン−２，４’−ジイソシアネート、４，４’−ジメトキシジフェニルスルホン−３，３’−ジイソシアネート、３，３’−ジメトキシ−４，４’−ジイソシアナトジベンジルスルホン、４，４’−ジメチルジフェニルスルホン−３，３’−ジイソシアネート、４，４’−ジテルト−ブチルジフェニルスルホン−３，３’−ジイソシアネート、４，４’−メトキシフェニルエチレンジスルホン−３，３’−ジイソシアネート；４−メチル−３−イソシアナト−フェニルスルホニル−４’−イソシアナトフェノールエステルおよび４−メトキシ−３−イソシアナトフェニルスルホニル−４’−イソシアナトフェニルエステル；スルホンアミド基を含有する芳香族ポリイソシアネート類では、４−メチル−３−イソシアナトフェニルスルフォニルアニリド−３’−メチル−４’−イソシアネート、ジフェニルスルフォニル−エチレンジアミン−４，４’−ジイソシアネート、４，４’−メトキシフェニル−スルフォニルエチレン−ジアミン−３，３’−ジイソシアネート、および４−メチル−３−イソシアナトフェニルスルホニルアニリド−４−メチル−３’−イソシアネート等；および複素環式イオウ含有化合物ではチオフェン−２，５−ジイソシアネート等；および１，４−ジチアン−２，５−ジイソシアネート。
【００５０】
好ましいポリイソシアネートは次の化学式、すなわち  C6H4(CH2NCO)2 の化合物である。
本発明により有用とされるポリチオールおよびポリイソシアネートの重合性化合物は米国特許第５０８７７５８号、第５１９１０５５号および第４７７５７３３号に詳細に記載されている。
組成物に有用なモノマー類はポリチオウレタン−尿素前駆体モノマー類の中からも選ぶことができる。
ポリチオウレタン−尿素ベースの基材をもたらす重合性組成物については例えば国際特許出願公開ＷＯ第０３／０４２２７０号に記載されている。
本発明による組成物に有用なモノマー類はポリエピスルフィド前駆体モノマー類の中からも選ぶことができる。
エピスルフィドの重合性組成物については他のものとともにヨーロッパ特許第８７４０１６号およびヨーロッパ特許第０９４２０２７号の書類の中に記載されている。
【００５１】
少なくとも１つのエピスルフィド官能基性を持つ重合性組成物は分子中に次に表す化学式のエピスルフィド構造を１つ以上持つ化合物であることが好ましい：
【００５２】
【化２０】
2008503635.tif 000021
【００５３】
ここにR14は１から１０コの炭素原子を持つ炭化水素基を表し、R15、R16および R17はそれぞれ水素原子または１から１０コの炭素原子を持つ炭化水素基を表し、XはSまたはOを表すが、分子中のX で表されるS の平均数は３員環を構成する S および O の合計数の５０％以上であることが好ましいという条件付である。
【００５４】
好ましい種類の重合性エピスルフィドモノマー類は次の化学式の化合物で表される：
【００５５】
【化２１】
2008503635.tif 000022
【００５６】
ここにR18、R19、 R20、 R21、R22および R23のそれぞれは水素原子または炭素原子を１から１０コ持つ炭化水素基を表し、XはSまたはOを表すが分子中のX で表されるSの平均数は３員環を構成するSおよびOの合計数の約５０％以上であるという条件付で、mは０から６の整数を表しnは０から４の整数を表す。
【００５７】
R14はメチレンまたはエチレン基を表すことが好ましく、R15、R16および R17ならびにR18、R19、R20、R21、R22および R23はそれぞれが水素原子またはメチル基を表すことが好ましい。さらに好ましくは、R14はメチレン基を、およびR15、R16、R17、R18、R19、R20、 R21、R22および R23のそれぞれは水素原子を表す。
Sの平均数は３員環を構成するSおよびOの合計数の５０％以上、好ましくは９０％以上、より好ましくは９５％以上、理想的には１００％である。
【００５８】
この様な化合物が含む直鎖状有機化合物の例としては、ビス（β−エピチオプロピルチオ）メタン、１，２−ビス（β−エピチオプロピルチオ）エタン、１，３−ビス（β−エピチオプロピルチオ）プロパン、１，２−ビス（β−エピチオプロピルチオ）プロパン、１−（β−エピチオプロピルチオ）−２−（β−エピチオプロピルチオメチル）プロパン、１，４−ビス（β−エピチオプロピルチオ）ブタン、１，３−ビス（β−エピチオプロピルチオ）ブタン、１−（β−エピチオプロピルチオ）−３−（β−エピチオプロピルチオメチル）ブタン、１，５−ビス（β−エピチオプロピルチオ）ペンタン、１−（β−エピチオプロピルチオ）−４−（β−エピチオプロピルチオメチル）ペンタン、１，６−ビス（β−エピチオプロピルチオ）ヘキサン、１−（β−エピチオプロピルチオ）−５−（β−エピチオプロピルチオメチル）ヘキサン、１−（β−エピチオプロピルチオ）−２−［（２−β−エピチオプロピルチオエチル）チオ］エタンおよび１−（β−エピチオプロピルチオ）−２−［［２−（２−β−エピチオプロピルチオエチル）チオエチル］チオ］エタンが挙げられ；
【００５９】
枝分かれした有機化合物としては、テトラキス（β−エピチオプロピルチオメチル）メタン、１，１，１−トリス（β−エピチオプロピルチオメチル）プロパン、１，５−ビス（β−エピチオプロピルチオ）−２−（β−エピチオプロピルチオメチル）−３−チアペンタン、１，５−ビス（β−エピチオプロピルチオ）−２，４−ビス（β−エピチオプロピルチオメチル）−３−チアペンタン、１−（β−エピチオプロピルチオ）−２，２−ビス（β−エピチオプロピルチオメチル）−４−チアヘキサン、１，５，６−トリス（β−エピチオプロピルチオ）−４−（β−エピチオプロピルチオメチル）−３−チアヘキサン、１，８−ビス（β−エピチオプロピルチオ）−４−（β−エピチオプロピルチオメチル）−３，６−ジチアオクタン、１，８−ビス（β−エピチオプロピルチオ）−４，５−ビス（β−エピチオプロピルチオメチル）−３，６−ジチアオクタン、１，８−ビス（β−エピチオプロピルチオ）−４，４−ビス（β−エピチオプロピルチオメチル）−３，６−ジチアオクタン、１，８−ビス（β−エピチオプロピルチオ）−２，４，５−トリス（β−エピチオプロピルチオメチル）−３，６−ジチアオクタン、１，８−ビス（β−エピチオプロピルチオ）−２，５−ビス（β−エピチオプロピルチオメチル）−３，６−ジチアオクタン、１，９−ビス（β−エピチオプロピルチオ）−５−（β−エピチオプロピルチオメチル）−５−［（２−β−エピチオプロピルチオエチル）チオメチル］−３，７−ジチアノナン、１，１０−ビス（β−エピチオプロピルチオ）−５，６−ビス［（２−β−エピチオプロピルチオエチル）チオ］−３，６，９−トリチアデカン、１，１１−ビス（β−エピチオプロピルチオ）−４，８−ビス（β−エピチオプロピルチオメチル）−３，６，９−トリチアウンデカン、１，１１−ビス（β−エピチオプロピルチオ）−５，７−ビス（β−エピチオプロピルチオメチル）−３，６，９−トリチアウンデカン、１，１１−ビス（β−エピチオプロピルチオ）−５，７−［（２−β−エピチオプロピルチオ）チオメチル］−３，６，９−トリチアウンデカンおよび１，１１−ビス（β−エピチオプロピルチオ）−４，７−ビス（β−エピチオプロピルチオメチル）−３，６，９−トリチアウンデカンが挙げられ；
【００６０】
エピスルフィド基の少なくとも１つの水素原子をメチル基、脂環式有機化合物に置きかえて得られる化合物では、１，３−および１，４−ビス（β−エピチオプロピルチオ）シクロヘキサン類、１，３−および１，４−ビス（β−エピチオプロピルチオメチル）シクロヘキサン類、ビス［４−（β−エピチオプロピルチオ）シクロヘキシル］メタン、２，２−ビス［４−（β−エピチオプロピルチオ）シクロヘキシル］プロパン、ビス［４−（β−エピチオプロピルチオ）シクロヘキシル］スルフィド、２，５−ビス（β−エピチオプロピルチオメチル）−１，４−ジチアンが挙げられ；および２，５−ビス（β−エピチオプロピルチオエチルチオメチル）−１，４−ジチアン；およびエピスルフィド基の水素原子の少なくとも１つをメチル基に置きかえて得られる化合物が挙げられる。
【００６１】
好ましいエピスルフィド化合物は次の化学式のビス（β−エピチオプロピル）スルフィドである：
【００６２】
【化２２】
2008503635.tif 000023
【００６３】
前に示したとおり、重合性組成物は組成物がイオウモノマー類を含む場合にとりわけ有効である。
しかしながら、モノマー中にイオウ原子が無いときには１つ以上のマスキング剤および１つ以上の香料の特別な混合物を本発明による組成物内に用いることもまた可能である。この様な場合、マスキング剤に比べると香料の芳香機能が主要な役割を果たす。
【００６４】
この様な２番目の実施形態において、本発明による組成物において有用なモノマーはポリアリル化合物、ポリ（メタ）アクリレート類、スチレン／（メタ）アクリレート共重合体、ブタジエン／（メタ）アクリレート共重合体、ポリウレタン類、ポリウレタン−尿素類、ポリエポキシド類およびポリカーボネート類の前駆体モノマー類のなかから選ばれることが好ましい。
本発明による組成物において有用なポリ（メタ）アクリレート類の前駆体モノマー類はすべて、とりわけジ−、トリ−またはテトラ（メタ）アクリレートモノマーは現在めがねレンズの生産に用いられているポリ（メタ）アクリレート類の前駆体モノマー類となり得る。モノマーはジ（メタ）アクリレートであることが好ましい。好ましいジ（メタ）アクリレート類の例に含まれるものは、アルキレングリコール−ジ（メタ）アクリレート類で好ましくはエチレングリコール−ジ（メタ）アクリレートおよびプロピレングリコール−ジ（メタ）アクリレート、ポリアルキレングリコール−ジ（メタ）アクリレート類で好ましくはポリエチレングリコール−ジ（メタ）アクリレート類およびポリブチレングリコール−ジ（メタ）アクリレート類、ネオペンチルグリコール−ジ（メタ）アクリレート、およびビスフェノールＡジ（メタ）アクリレート類の誘導体が挙げられる。
【００６５】
ブタジエン／（メタ）アクリレート共重合体の前駆体モノマー類の例に含まれるものとして、ポリ（メチルメタクリレート−ブタジエン）、ポリ（エチルメタクリレート−ブタジエン）、ポリ（プロピルメタクリレート−ブタジエン）、ポリ（ブチルメタクリレート−ブタジエン）、ポリ（メチルアクリレート−ブタジエン）、ポリ（エチルアクリレート−ブタジエン）、ポリ（プロピルアクリレート−ブタジエン）、およびポリ（ブチルアクリレート−ブタジエン）が挙げられる。
前に示したように、組成物は環状エーテル類から選ばれた少なくとも１種類のマスキング剤を含む。
マスキング剤は多環式エーテル類から選ばれるのが好ましく、２環式エーテル類からがより好ましい。
【００６６】
とりわけ好ましいマスキング剤は次の化学式の１，８−シネオール（Eucalyptol とも呼ばれる）である：
【００６７】
【化２３】
2008503635.tif 000024
別のマスキング剤の例としては次の化学式の１，４−シネオールがある：
2008503635.tif 000025
【００６８】
マスキング剤は重合性モノマー類を重量で１００部とした場合に重量で好ましくは０．１から３部、より好ましくは０．５から１．５部、そして最も好ましくは０．８から１部に相当することである。
マスキング剤に加えて、本発明による組成物は天然または合成のジャコウ、好ましくは合成ジャコウの例えば単環式、多環式または大員環ジャコウから選ばれた少なくとも１種類の香料を含む
単環式ジャコウの例は次の通りである：
【００６９】
【化２４】
2008503635.tif 000026
（ RosamuskTMの名称で市販されている）
【００７０】
本発明のためには多環式ジャコウが好ましいが次の化学式の化合物から選択することができる：
【００７１】
【化２５】
2008503635.tif 000027
（ＣＡＳ番号：１２２２−０５−５、GalaxolideＴＭの名称で市販）
2008503635.tif 000028
（ＣＡＳ番号：１５０６−０２−１、TetralideＴＭの名称で市販）    
2008503635.tif 000029
（ＣＡＳ番号：１３１７１−００−１、CelestolideＴＭの名称で市販）
2008503635.tif 000030
（ＣＡＳ番号：１５３２３−３５−０）
【００７２】
【化２６】
2008503635.tif 000031
（ＣＡＳ番号：６８１４０−４８−７）
2008503635.tif 000032
（ＣＡＳ番号：８８−２９−９）
2008503635.tif 000033
（ＣＡＳ番号：３３７０４−６１−９、CashmeranＴＭの名称で市販）
2008503635.tif 000034
（ＣＡＳ番号：９２８３６−１０−７）
【００７３】
【化２７】
2008503635.tif 000035
【００７４】
大員環ジャコウは次の化学式の化合物から選択することができる：
【００７５】
【化２８】
2008503635.tif 000036
（ＣＡＳ番号：５４１−９１−３）
2008503635.tif 000037
（ＣＡＳ番号：１０６−０２−５、ExaltolideＴＭの名称で市販）
2008503635.tif 000038
（ＣＡＳ番号：１０５−９５−３、Musk TＴＭの名称で市販）
2008503635.tif 000039
（ＣＡＳ番号：２８６４５−５１−４、AmbrettolideＴＭの名称で市販）
【００７６】
【化２９】
2008503635.tif 000040
（ＣＡＳ番号：５４２−４６−１）
2008503635.tif 000041
（ＣＡＳ番号：１４４ ０２０−２２−４、TrimofixＴＭの名称で市販）
2008503635.tif 000042
（ＣＡＳ番号：５０２−７２−７）
2008503635.tif 000043
（ＣＡＳ番号：３１００−３６−５）
【００７７】
【化３０】
2008503635.tif 000044
（ＣＡＳ番号：３７６０９−２５−９）
2008503635.tif 000045
（ＣＡＳ番号：３４９０２−５７−３）
2008503635.tif 000046
（ＣＡＳ番号：３３９１−８３−１）
2008503635.tif 000047
（ＣＡＳ番号：３３９１−８３−１）
2008503635.tif 000048
（ＣＡＳ番号：６７０７−６０−４）
【００７８】
香料は重合性モノマー類を重量で１００部とした場合に重量で０．０２から３部、好ましくは０．１から３部、より好ましくは０．２から１．５部そして最も好ましくは０．３から１部に相当することが好都合である。
本発明による別の実施形態によると、本発明による組成物はさらに少なくとも１種類のアルデヒド誘導体を含む。
アルデヒド誘導体は通常不飽和  C4〜C14アルデヒド誘導体から選ばれる。とりわけｃｉｓ−４−デセナールおよびｃｉｓ−４−ヘプテナールは掲げておくべきものである。
アルデヒド誘導体は重合性モノマー類を重量で１００部とした場合に重量で５ｘ１０−３から１部、好ましくは０．０２から０．５部、そしてより好ましくは０．０２から０．１部に相当することが好都合である。
【００７９】
本発明による別の実施形態においては、本発明による組成物はさらに追加の化合物Ｐを含み、当該化合物Ｐは香料またはその混合物で、先に規定した香料とは別のもので、テルペン類、脂肪族または芳香族のエステル、非芳香族２環式化合物で少なくとも１つの環内２重結合を含むもの、またはこれらの混合物から選ばれる。
追加化合物Ｐは重量で６０から９０％のテルペン、重量で２から１５％の脂肪族または芳香族のエステル、および重量で２から１０％の少なくとも１つの環内２重結合を含む非芳香族２環式化合物から構成されることが好ましい。
【００８０】
テルペンはリモネン類が好ましく、リモネンＲ（＋）がより好ましい。
脂肪族または芳香族エステルはエチルメチルフェニルグリシデート、エチルヘキサノエートおよびこれらの混合物から選ぶことができる。
少なくとも１つの環内２重結合を含む非芳香族２環式化合物とは例えばカリオフィレンである。
通常、追加化合物Ｐは重合性モノマー類を重量で１００部とした場合に重量で０．０５から１部、より好ましくは０．１から０．５部に相当する。
【００８１】
好ましい追加化合物ＰはPlastodorＴＭで、次の化合物から構成される（重量で）：
【００８２】
【化３１】
2008503635.tif 000049
【００８３】
本発明による組成物がアルデヒド誘導体も追加化合物Ｐも含まない場合、マスキング剤および香料の両方で重合性モノマー類を重量で１００部とした場合に少なくとも重量で１．５部に相当することが好ましい。
本発明による組成物が１種類以上のアルデヒド誘導体および／または追加化合物Ｐを含む場合、マスキング剤および香料の両方で重合性モノマー類を重量で１００部とした場合に少なくとも重量で１．１部に相当することが好ましい。
本発明による組成物はさらに光学物品とりわけめがねレンズを鋳型するための重合性組成物に慣例的に用いられる添加物、すなわち重合禁止剤、着色剤、ＵＶ吸収剤、酸化防止剤、および黄変防止剤を慣例的な比率で含むこともある。
【００８４】
酸化防止剤の好ましい例としてはトリフェニルフォスフィン（ＴＰＰ）およびIrganoxＴＭ１０１０（ペンタエリスリトール−テトラキス［３（３，５−ジ−ｔｅｒｔ−ブチル−４−ヒドロキシフェニル）プロプリオネート］（ＣＧ１０１０）がある。
本発明による組成物は１種類以上の重合開始剤を含むこともできる。重縮合系重合システムの場合はスズをベースとした触媒、例えばジブチルジラウリン酸スズが好んで用いられる。組成物がラジカル開始剤で重合する場合、好ましくは光開始剤または光開始剤と熱開始剤の混合物が組成物内の重合性モノマーの合計重量に対し重量で０．００１から５％の割合で用いられる。
【００８５】
本発明による重合性組成物に有用な光開始剤の例として含まれるものとして２，４，６−トリメチルベンゾイル−ジフェニルフォスフィンオキシド（ＴＰＯ）、１−ヒドロキシシクロヘキシルフェニル−ケトン、２，２−ジメトキシ−１，２−ジフェニルエタン １−オン、アルキルベンゾイルエーテル類、CIBA-GEIGY社からCGI 1700の名称で市販されている次の化学式を持つ化合物の２５／７５混合物である光開始剤：
【００８６】
【化３２】
2008503635.tif 000050
および次の化学式の化合物：
2008503635.tif 000051
【００８７】
およびCIBA GEIGY社から市販されている光開始剤ＣＧＩ１８５０で化合物Ａおよび次の化学式をもつIrgacureＴＭ 184の（５０／５０）混合物（重量比）である：
【００８８】
【化３３】
2008503635.tif 000052
が挙げられる
【００８９】
前に示したように、本発明による好ましい重合性組成物は１種類以上の光開始剤を含む光重合性組成物である。
さらに好ましい本発明による重合性組成物は、光重合開始剤および熱重合開始剤の両方を含む光および熱重合性組成物である。
熱重合開始剤は当技術分野では周知の化合物でこれらの中で言及すべきものは過酸化物で例えば過酸化ベンゾイル、シクロヘキシルパーオキシジカーボネート、イソプロピルペルオキシ−ジカーボネートおよびｔ−ブチルペルオキシ（２−エチルヘキサノエート）等である。
本発明の別の目的は先に規定した化合物等の組成物の重合により得られる光学レンズである。
【００９０】
とりわけ、光学レンズは眼科用レンズにも、より好ましくはめがねレンズにもなり得る。
最後に、本発明はポリチオウレタンをベースとした基材を調合する方法を目的とし、次の手順で構成される
−  少なくとも１種類のポリチオールモノマー、環状エーテルから選ばれた少なくとも１種類のマスキング剤および多環式または大員環ジャコウから選ばれた少なくとも１種類の香料を含む第１混合物を準備し、
−  少なくとも１種類のポリイソシアネートモノマーを前記第１混合物と好ましくは冷間混合して主混合物を形成し、次いで
−  前記主混合物を重合する。
冷間混合とは１５℃未満、好ましくは１０℃レベルの温度でなされる混合を意味し、これにより重合を防止する。
【００９１】
ポリイソシアネートモノマーは事前に少なくとも１種類の触媒と混合されていることが好ましい。
あるいは、前記ポリチオールモノマーをポリイソシアネートモノマーと同様に混ぜておくこともでき、次いで環状エーテルから選ばれた少なくとも１種類のマスキング剤および多環式または大員環ジャコウから選ばれた少なくとも１種類の香料を加えることができる。
触媒はモノマーを重合するのに通常用いられる触媒から選ぶことができる。
とりわけ二塩化ジブチルスズ、二塩化ジメチルスズおよびジラウリン酸ジブチルスズを挙げることができる。
【００９２】
＜実施例＞
当該実施例の狙いは異なるポリチオウレタンをベースとした香り付きめがねを製造しこれらのマスキング能力を計測するとともにマスキング臭を評価することにある。
【００９３】
めがねは次の方法を用いて準備した：
１）化合物Ｘ（ポリイソシアネートモノマー）の製造
化合物Ｘは次の化学式C6H4(CH2NCO)2  の化合物である。
重量で５２部の化合物Ｘおよび重量で０．０１部の化学式  n(C4H9)2Sn(Cl)2  の二塩化ジブチルスズを混合する。混合物を１０℃で３０分間マグネチックバーを用いて冷間混合する。
２）化合物Ｙ（ポリチオールモノマー）の製造
使用する化合物Ｙは次の化学式の化合物である：
【００９４】
【化３４】
2008503635.tif 000053
それぞれの場合に応じて化合物Ｙ（重量で４８部の量に等しい）を次の化合物または混合物の１つと混合する。
−  環状エーテル（比較実施例）
−  Plastodor（比較実施例）
−  ジャコウ（比較実施例）
−  環状エーテルおよびジャコウ（本発明による）
−  環状エーテル、ジャコウおよびアルデヒド誘導体（本発明による）
−  環状エーテル、ジャコウおよびPlastodorＴＭ（本発明による）
−  環状エーテル、ジャコウ、アルデヒド誘導体およびPlastodorＴＭ（本発明による）
【００９５】
全体をマグネチックバーを用いて約１０℃の低温で約３０分間混合する。
モノマーＸおよびＹを合わせてガス抜き用の１次真空ポンプを装備した容量５ｋｇの２重外筒式調合管内で６０分間混合する。混合は１０℃の温度で行われる。
次いで調合物は混合無しで３０分間ガス抜きを行う。
次いで真空を乾燥二窒素により破る。
かくして調合できた混合物を鋳型アセンブリ内の１．２μｍ多孔性フィルターを通して射出することにより透明な光学ガラスを得ることを意図する。
【００９６】
それぞれのアセンブリは２つの無機ガラスの型で作られ合わせて鋳型キャビティーを形成し、粘着テープまたは接合具によりその周縁部で支持される。
＜結果＞
試験したそれぞれの調合物についてクリッピング作業中に放出される臭気を評価する。
クリッピング作業はKappa 上の標準的クリッピングで冷水を用い平均時間３０秒間である。臭気の評価はKappa から１ｍ未満に位置する２から５人により行われる。
【００９７】
結果は次の基準に基づき評価される：
１）残留イオウ臭の臭気感知
【００９８】
【表１】
2008503635.tif 000054
【００９９】
【表２】
2008503635.tif 000055
【０１００】
イオウ臭が殆ど無いか極めてわずかしか感知できず、かつ香料臭が満足で快適である場合に最終結果が満足（ＯＫ）となる。
他の場合には最終結果が不満足（ＮＯＮ ＯＫ）となる。
【０１０１】
表１において、単１種類の添加物（環状エーテル、ジャコウまたはPlastodorＴＭ）を含む調合物（比較実施例）がテストされている。
【０１０２】
【表３】
2008503635.tif 000056
【０１０３】
表２においては２種類の添加物を含む本発明に基づく調合物がテストされている。
【０１０４】
【表４】
2008503635.tif 000057
【０１０５】
【表５】
2008503635.tif 000058
【０１０６】
【表６】
2008503635.tif 000059
【国際調査報告】
2008503635.tif 000075
2008503635.tif 000076
2008503635.tif 000077
2008503635.tif 000078
2008503635.tif 000079
2008503635.tif 000080